(57)【特許請求の範囲】
【請求項１】
熱伝導性フィラー、繊維、および樹脂を含む熱伝導シートであって、
上記繊維は面状に交絡しており、
上記交絡した繊維は、上記熱伝導性フィラーを坦持してベースシートを形成しており、
上記樹脂がベースシートに充填されており、
当該熱伝導シートの厚さ方向において、熱伝導シートの厚さに対して５０％以上の粒子径を有する熱伝導性フィラーを少なくとも含み、
上記熱伝導シートの樹脂の体積比率が５５％〜９５％であり、
上記熱伝導性フィラーの形状は、不定形、球状、板状または粒子が凝集した凝集体の形状であることを特徴とする熱伝導シート。
【請求項２】
当該熱伝導シートにおける熱伝導性フィラーの体積比率が、２％以上、４５％以下であることを特徴とする請求項１に記載の熱伝導シート。
【請求項３】
上記熱伝導シートの熱伝導性フィラーが凝集体であることを特徴とする請求項１または２に記載の熱伝導シート
【請求項４】
上記熱伝導シートの熱伝導性フィラーが熱異方性を有する粒子の凝集体であることを特徴とする請求項１〜３の何れかに記載の熱伝導シート。
【請求項５】
上記熱伝導シートの繊維の体積比率が１％〜１０％であることを特徴とする請求項１〜４の何れか１項に記載の熱伝導シート。
【発明の詳細な説明】
【技術分野】
【０００１】
本発明は、電気・電子部品、特にＣＰＵ、パワートランジスター、コンデンサーなどの発熱体用の熱伝導シートに関する。
【背景技術】
【０００２】
近年、電気・電子部品は多機能、高性能化とともに、高集積化、小型、薄型化の傾向にある。それに伴い、ＣＰＵ回路、トランジスター内部、コンデンサーなどから発生する熱が、それらの本体内に蓄積され、高温度レベルになるため、寿命が短くなる、または誤作動を生じるなど信頼性が低下するといった問題がある。それらを回避すべく、ＣＰＵ回路では放熱フィンのヒートシンクとＣＰＵの間に、熱伝導性および密着性を有する熱伝導シートを設けている。
この種の熱伝導シートとしては、マトリックス樹脂に熱伝導性フィラーを混合したものが使用されており、一例として、特許文献１には、シリコーンゴムに窒化ホウ素を混練し、プレス成形によってシート状に成形して得られた熱伝導シートが開示されている。
【先行技術文献】
【特許文献】
【０００３】
【特許文献１】特開２００３−６０１３４号公報
【発明の概要】
【発明が解決しようとする課題】
【０００４】
しかしながら、特許文献１の熱伝導シートのような場合、シリコーンゴムがマトリックスとなっており、密着性に優れる反面、シートの強度が低い。このため、当該熱伝導性シートを取り付ける際、または、ヒートシンクなどに貼合ずれしたシートを剥離する際に、熱伝導シートが破断してしまい作業性が低いという問題があった。
【０００５】
本発明は、以上のような問題点を鑑みてなされたものであり、その目的とする処は、マトリックス樹脂の特性を維持して発熱体と放熱体との密着性を有し、かつ引張強さに優れる熱伝導シートを提供することである。
【課題を解決するための手段】
【０００６】
本発明者らは、熱伝導シートに繊維を含有させてシート強度を向上すべく、従来の手法、例えば、（１）熱伝導性フィラーと樹脂とを混合し、ロール、カレンダー押出し機などによりシート状に成形した後にプレスして加硫する方法、（２）溶剤に希釈してドクターブレードでシート状に成形・乾燥・プレスして加硫する方法、（３）ニーダーなどの密閉式混練機で混合した粉末状ゴム材に成形し、金型に充填しプレスする方法などを検討した。しかしながら、これらの手法では、繊維が熱伝導シート全体に分散するため、強度を好適に向上させるに至らなかった。
そこで、本発明者らは、熱伝導シート中に繊維をどのように配置するかを鋭意検討した結果、下記発明を見出した。
【０００７】
＜１＞熱伝導性フィラー、繊維、および樹脂を含む熱伝導シートであって、
前記繊維は面状に交絡しており、
上記交絡した繊維は、上記熱伝導性フィラーを坦持してベースシートを形成しており、
上記樹脂がベースシートに充填されていることを特徴とする熱伝導シート。
＜２＞当該熱伝導シートの厚さ方向において、熱伝導シートの厚さに対して５０％以上の粒子径を有する熱伝導性フィラーを少なくとも含むことを特徴とする＜１＞に記載の熱伝導シート。
＜３＞当該熱伝導シートにおける熱伝導性フィラーの体積比率が、２％以上、４５％以下であることを特徴とする＜１＞または＜２＞に記載の熱伝導シート。
＜４＞上記熱伝導シートの熱伝導性フィラーが凝集体であることを特徴とする＜１＞〜＜３＞の何れか１項に記載の熱伝導シート
＜５＞上記熱伝導シートの熱伝導性フィラーが熱異方性を有する粒子の凝集体であることを特徴とする＜１＞〜＜４＞の何れか１項に記載の熱伝導シート。
＜６＞上記熱伝導シートの繊維の体積比率が１％〜１０％であることを特徴とする＜１＞〜＜５＞の何れか１項に記載の熱伝導シート。
＜７＞上記熱伝導シートの樹脂の体積比率が５５％〜９５％であることを特徴とする請求項１〜６の何れか１項に記載の熱伝導シート。
【発明の効果】
【０００８】
本発明によれば、マトリックス樹脂の特性を維持して発熱体と放熱体との密着性を両立し、かつ、引張強さに優れる熱伝導シートを提供することができる。
【図面の簡単な説明】
【０００９】
【図１】本発明の熱伝導シートを示す断面図である。
【図２】本発明の熱伝導シートに係るベースシートを示す断面図である。
【図３】従来の熱伝導シートを示す断面図である。
【発明を実施するための形態】
【００１０】
以下に、本発明について説明するが、本発明は明細書に記載された具体例に基づき限定的に解釈されるものでない。
【００１１】
《熱伝導シート》
本発明の熱伝導シートは、熱伝導性フィラー、繊維、および樹脂を含む熱伝導シートであって、上記繊維は面状に交絡しており、上記交絡した繊維は、上記熱伝導性フィラーを坦持してベースシートを形成しており、上記樹脂がベースシートに充填されているものである。図１は、本発明の熱伝導シート１０を示す断面図であり、熱伝導性フィラー１、繊維２、および樹脂３を含んでいる。図１は、熱伝導シートの一例を示すにすぎず、本発明は当該形態に限定されるものではない。
【００１２】
＜熱伝導性フィラー＞
熱伝導性フィラーは、熱伝導性を発現するために熱伝導シート内に含有されるものであり、熱伝導性フィラーの一面から熱伝導性フィラーを媒介することで、熱伝導シートの一面から伝わった熱が他面へ放熱される。本発明で使用する熱伝導性フィラーとしては、熱伝導性が高いものが好ましいが、特に限定されるものではない。
具体例には、例えば、酸化珪素（シリカ）、酸化アルミ（アルミナ）、酸化マグネシウムなどの金属酸化物；水酸化マグネシウムなどの金属水酸化物；窒化珪素、窒化アルミ、窒化ホウ素、炭化珪素などの窒化物または炭化物；ステンレス繊維などの金属繊維；銀、金などの金属粒子などが挙げられる。中でも、絶縁性の観点から、酸化アルミ（アルミナ）、窒化珪素、窒化アルミ、窒化ホウ素などの窒化物または炭化物が好ましく、更に、熱伝導率の観点から窒化ホウ素を使用することが特に好ましい。
【００１３】
熱伝導性フィラーの形状としては、不定形、球状、板状、球状、繊維状などのいずれであってもよく、粒子が凝集した凝集体が好ましく用いられる。
熱伝導率の高い熱伝導性フィラーにおいては、熱伝導率に方向異方性（熱異方性）を持つものが存在する。通常、このような熱伝導率に方向異方性を持つ粒子は、熱伝導性の高い方向に配向させて熱伝導率を向上させる手法が取られるため、熱伝導性フィラーを配向させる為の特殊な手法、装置を使用しなければならず、生産性が悪く、コストが高くなる。例えば、熱伝導性フィラーとして使用される窒化ホウ素は六方晶系の窒化ホウ素であり、粒子形状がその製法に由来して鱗片状となることに起因して、その熱伝導率に方向異方性があり、鱗片状粒子の面方向の熱伝導率が、厚さ方向の熱伝導率に対して数十倍高いという特徴がある。この場合、熱伝導性の高い面方向に配向させなければ熱伝導性が発現し難く、配向させるためには特殊な手法、装置を必要とする。
【００１４】
一方、本発明では窒化ホウ素の凝集体が好ましく用いられる。窒化ホウ素凝集体は上記鱗片状の一次粒子がランダムに圧着した構造を有している。その構造に起因して、窒化ホウ素凝集体の熱伝導率は鱗片状の粒子の厚さ方向の熱伝導率と面方向の熱伝導率の中間の熱伝導率として捕らえることができ、面方向の高熱伝導性を生かすことができる。また、熱伝導率の方向についても凝集体内全体で見ればなど方性が有る材料として使用することができる。そのため、窒化ホウ素凝集体を使用した場合は通常の六方晶窒化ホウ素のように配向する必要がない、高熱伝導性フィラーとして活用することが可能である。
【００１５】
熱伝導性フィラーの粒子径（直径）は、特に限定されず、例えば、０．５μｍ〜１０００μｍであり、好ましくは５０μｍ〜５００μｍ、より好ましくは、１００μｍ〜４００μｍである。なお、熱伝導性フィラーが凝集体である場合、凝集体の粒子径とは２次粒子径を意味する。上記粒子径は、熱伝導シートの厚さに応じて設定すればよく、具体的には、本発明の熱伝導シートは、熱伝導シートの厚さ方向において、熱伝導シートの厚さに対して５０％以上の粒子径を有する熱伝導性フィラーを少なくとも含むことが好ましい。熱伝導性フィラーの粒子径が大きい、すなわち、熱伝導シートの厚さ方向に占める熱伝導性フィラーの割合が高いことで、発熱体から熱伝導シートの一面に伝わった熱は、それぞれの熱伝導性フィラーの内部を伝導して対面に速やかに伝導される。このように、効率的な放熱が可能であるため、図３に示すような熱伝導率フィラー１１が高充填され、樹脂１３の体積比率が小さい熱伝導シート１００とは異なり、熱伝導性フィラーの体積比率が低くとも、熱伝導性に優れるものである。
【００１６】
熱伝導性フィラーの体積比率は限定されないが、熱伝導率の維持、及び、後述する樹脂の柔軟性やコストと両立するため、熱伝導性フィラーの体積比率を２％〜４５％、樹脂の柔軟性を重視すると５％〜２０％と低く抑えることが好ましい。
【００１７】
＜繊維＞
繊維は熱伝導シートの引張強さを向上することで熱伝導シート自体の強度を向上し、作業性を向上するために含有される。本発明では、繊維は面状に交絡している。すなわち、繊維同士が、面状に絡み合っている。図２は、樹脂を充填する前のベースシート２０を示す断面図である。ベースシートは、繊維２が絡み合うことで引張強さの向上に寄与しており、かつ、絡み合った繊維２に熱伝導性フィラー１が坦持されているため、熱伝導性フィラー１が熱伝導シートから脱落し難い。
【００１８】
本発明で使用する繊維材料としては、柔軟性を有するパルプ状繊維を用いるのが好ましい。繊維の柔軟性により、繊維同士が絡み合い易く、高い引張強さを発現でき、さらに、熱伝導性フィラーに絡まり易く、好適に坦持できるというメリットがある。
【００１９】
繊維は、互いに交絡し、熱伝導性フィラーを坦持できればよく、特に限定されないが、例えば、天然繊維、合成高分子繊維、再生繊維、無機系繊維などを用いることができる。
天然繊維の原料としては、木材および非木材が挙げられ、木材としては、パルプとして通常使用される針葉樹、広葉樹が挙げられ、パルプ処理したものを好適に使用できる。パルプの種類は特に限定されないが、例えば、ＭＰ（Mechanical pulp:機械パルプ）としては、ＧＰ（Ground pulp：砕木パルプ）、ＲＧＰ（Refiner ground pulp：リファイナーグランドパルプ）、ＣＧＰ（Chemi ground pulp：ケミグラウンドパルプ）などが挙げられ、ＣＰ（Chemical pulp：化学パルプ）としては、ＳＰ（Sulfide pulp：サルファイドパルプ）、ＡＰ（Alkaline pulp：アルカリパルプ）、ＫＰ（Kraft pulp：クラフトパルプ）、ＳＣＰ（Semi chemical pulp：セミケミカルパルプ）などが挙げられ、これらは未晒しパルプでも晒しパルプでもよい。
非木材としては、木綿、わら、竹、エスパルト、バガス、リンター、マニア麻、亜麻、麻、黄麻、雁皮などが挙げられる。
合成高分子繊維としては、ポリエチレン繊維、ポリプロピレン繊維などのオレフィン樹脂繊維、ポリアセタール、ポリイミド、アラミド、ＰＢＯ、ＰＴＦＥなどのフッ素系樹脂、ナイロン、ポリエステル繊維、スチレン及びその共重合体、アクリル酸エステル及びその共重合体などの合成繊維が挙げられる。
再生繊維としては、レーヨン、リオセル、キュプラなどが挙げられる。
無機系繊維としては、例えば、ガラス繊維；アルミナ繊維；セラミックスファイバー；銅、鉄、ステンレスなどの金属繊維；カーボン繊維などの高分子繊維などが挙げられる。
【００２０】
これら繊維としては、叩解機によるフィブリル化、または、紡糸時にフィブリル化したものを使用できる。叩解機はシングルディスクリファイナー（ＳＤＲ）、ダブルディスクリファイナー（ＤＤＲ）、ビーターなどで適宜おこなうことができる。繊維の叩解度としては、カナダ標準濾水度（ＪＩＳ  Ｐ  ８１２１）で、７５０ｍＬ〜１００ｍＬ、好ましくは５００ｍＬ〜２５０ｍＬである。繊維長としては、０．１ｍｍ以上であることが好ましい。なお、本発明においては、物理的な強度が強いことから針葉樹パルプが好ましい。
【００２１】
また、紙の強度、こしの強さを向上させる目的で上記の叩解した繊維と一緒に、非叩解のステープル状の繊維を用いることが可能である。非叩解繊維の繊維長としては、１ｍｍ〜３０ｍｍ、好ましくは２ｍｍ〜１５ｍｍである。繊維径としては、１〜３０μｍφ、好ましくは２〜１５μｍφである。非叩解繊維の配合量は、叩解した繊維１００質量部に対して１０〜２００質量部、好ましくは２０〜１００質量部、特に２０〜５０質量部である。
【００２２】
熱伝導シートに対する繊維の体積比率は、例えば、１％〜１０％であり、好ましくは４％〜７％である。上記範囲であれば、ベースシートを形成可能な繊維量を確保して引張強さを好適な範囲としつつも、繊維の比率が高すぎないため、熱伝導性フィラーまたは樹脂の体積比率を低減させず、熱伝導率または密着性を好適な範囲に維持できる。
【００２３】
＜樹脂＞
樹脂はベースシートに充填されており、熱伝導シートが発熱体と放熱体との間に設置された際、発熱体、および放熱体との密着性を高めるものである。このため、繊維を主体とする熱伝導シートよりも密着性が高い。
本発明で使用する樹脂としては、例えば、ポリアミド樹脂、ポリイミド樹脂、ポリエステル樹脂、ポリオレフィン樹脂、ウレタン樹脂、エポキシ樹脂、シリコーン樹脂、などを用いることが挙げられ、耐久性及び密着性の観点からシリコーン樹脂が好ましい。
また、本発明では上記の通り、熱伝導性フィラーの体積比率を抑えることが可能であるため、密着性に寄与する樹脂の体積比率を高めることができる。熱伝導シートに対する樹脂の体積比率は、例えば、５５％〜９５％であり、好ましくは７５％〜９０％である。
【００２４】
＜熱伝導シートの物性＞
本発明の熱伝導シートは、繊維を面状に交絡したベースシートを備えているため、引張強さに優れている。引張強さは少なくとも０．１ＭＰａ以上であることが好ましく、より好ましくは、０．３ＭＰａ以上である。上限値は高い程良いが、０．１ＭＰａ以上、１０ＭＰａ以下であれば十分作業性を有し、０．１ＭＰａ以上、７ＭＰａ以下であっても実用性に問題はない。
また、熱伝導シートの熱伝導率は高いことが好ましく、例えば、０．８Ｗ／（ｍ・Ｋ）以上であり、より好ましくは１．０Ｗ／（ｍ・Ｋ）以上、さらには５．０Ｗ／（ｍ・Ｋ）以上である。熱伝導率は高いほど好ましいため、上限は限定されない。
発熱体および放熱体との密着性については、熱伝導シートと被着体との間に剥がれが生じなければよく、剥がれが生じた場合には、熱伝導率が低下することとなる。
【００２５】
《熱伝導シートの製造方法》
本発明の熱伝導シートの作成方法は、通常の熱伝導シートの作成方法、つまり、熱伝導性フィラーとマトリックス樹脂とを混合し、ロール、カレンダー押出し機などによりシート状に成形した後にプレスして加硫する方法、溶剤に希釈してドクターブレードでシート状に成形・乾燥・プレスして加硫する方法、ニーダーなどの密閉式混練機で混合した粉末状ゴム材に成形し、金型に充填しプレスする方法などでは作成が困難である。理由としては熱伝導シートの内部に、繊維が面状に交絡したベースシートを含有しているためであり、熱伝導性フィラーとマトリックス樹脂の混錬と併せて繊維を混錬する方法では、繊維同士を交絡させることができないためである。
【００２６】
本発明の熱伝導シートの製造方法は、当該熱伝導シートを製造できれば特に限定されないが、代表的には、通常の製紙に用いられる湿式抄造法を用いて熱伝導性フィラーと繊維を混抄した母体となるシートを作成し、作成した混抄シートにマトリックス樹脂を含浸して熱伝導シートを作製する手法が挙げられる。
具体的には、まず、原材料である熱伝導性フィラー、および繊維をそれぞれ規定量秤量し、水中で混合攪拌して離解したスラリーを長網式、円網式などの湿式抄造機に適用し、連続したワイヤーメッシュ状の脱水パートで脱水し、その後、多筒式ドライヤーやヤンキードライヤーで乾燥して混抄シートを得る。次に作製した混抄シートに樹脂を含浸し、プレスして加硫して作成をする。
【００２７】
ベースシートを作成する場合、３００μｍ以上の粒子径の大きい熱伝導性フィラーを作成される熱伝導シート内に均一に分散させるため、増粘剤を使用することが必要である。増粘剤としては、ポリアクリルアミド、ＣＭＣ（カルボキシメチルセルロース）などが挙げられ、使用量（質量）は、通常、使用する水に対して０．０１５％〜０.２％である。
また、熱伝導シートの母体である混抄シートの強度を向上するためにバインダー、紙力材を使用してもよいし、熱伝導性フィラーの収率を上げるために凝集剤を使用してもよい。
【実施例】
【００２８】
以下、本発明を実施例および比較例によってさらに詳細に説明するが、本発明はこれらに限定されるものではない。なお、実施例および比較例における物性測定は以下の手順にて行なった。
【００２９】
〔熱伝導性フィラーの粒子径〕
５０ｍｍ×５０ｍｍ角の熱伝導シート内の凝集体の粒子径をＳＥＭ観察して得られた断面写真により確認し、平均値粒子径を粒子径とした。
【００３０】
〔熱伝導性フィラーの体積比率、及び、繊維、マトリックス樹脂の体積比率〕
熱伝導性フィラーの体積比率及び繊維、マトリックス樹脂の体積比率は作製した試験片の重量、面積、厚さ、原材料の組成、及び各部材の密度より算出して求めた。
【００３１】
〔熱伝導率〕
熱伝導率は熱拡散率を測定し、得られた熱拡散率から熱伝導シートの密度と比熱を用いて算出した。熱拡散率は温度波熱分析法（アイフェイズ・モバイル：アイフェイズ社製）にて測定した。密度は高精度電子比重計（アルファーミラージュ社製：ＭＤ-３００Ｓ）にて測定したものを使用し、比熱は上記で求めた熱伝導性フィラーの体積比率及び、繊維、樹脂の体積比率と各部材の文献値の比熱を用いて算出したものを使用した。
熱伝導率は、熱伝導率をλ（Ｗ／ｍＫ）、熱拡散率（ｍ２／s）をα、熱伝導シートの密度（ｋｇ／ｍ３）をρ、熱伝導シートの比熱容量（Ｊ／ｋｇＫ）をｃとして下記の計算式にて算出される。
λ＝αρｃ
【００３２】
〔引張強さ〕
引張強さはＪＩＳ  Ｋ６２５１  加硫ゴム及び熱可塑性ゴム−引張特性の求め方に準拠して測定した。試料をダンベル試験片（ダンベル状８号形：平行部の厚さ２．０±０．２ｍｍ、平行部分の幅４．０±０．１ｍｍ、初期の標線間距離１０．０±０．５ｍｍ）に切断し、引張試験機（テンシロン社製）を用いて測定した。引張強さをＴＳ（ＭＰａ）、最大の力（Ｎ）をＦｍ、平行部分の厚さ（ｍｍ）をｔ、平行部分の幅（ｍｍ）をＷとして引張強さは下記の計算式にて算出される。
ＴＳ＝Ｆｍ／Ｗｔ
【００３３】
〔密着性試験〕
密着性はＲａ＝３〜４のすりガラスを用意し、熱伝導シートを貼り合わせ、目視により確認した。貼り合わせ後、密着性が良好に張り付いたものを○、張り付いたが気泡が混入したものを△、張り付かないものは×とする。
【００３４】
〔実施例１〕
熱伝導性フィラーとして窒化ホウ素凝集体（平均粒子径３００〜３５０μｍ、メッシュ作業を施し３００μｍ未満の粒子を除去）７０重量部、繊維として天然パルプ３０重量部、バインダーとしてアクリレート系ラテックス０．７５重量部、紙力剤としてエポキシポリマー０.７５重量部、もう一種の紙力剤として変性ポリアクリルアミド０.７５重量部、凝集剤としてポリアクリルアミド系高分子水分散剤０．０５重量部を増粘剤としてポリアクリルアミド６０重量部を溶かして増粘した水溶液中に投入してスラリーを調整し、このスラリーを湿式抄紙法により抄紙し、加熱乾燥して混抄シートを作成した。得られた混抄シートに、マトリックス樹脂としてシリコーンゲルを含浸し、６００μｍのスペーサーを用いて加熱プレス（７０℃×３０ｍｉｎ）して硬化し、熱伝導シートを作製した。
【００３５】
〔実施例２〕
窒化ホウ素凝集体の使用量を８０重量部、天然パルプの使用量を２０重量部に変更した以外は、実施例１と同様にして熱伝導シートを作製した。
【００３６】
〔実施例３〕
窒化ホウ素凝集体を平均粒子径１５〜３０μｍのものに変更し、窒化ホウ素の使用量を８０重量部、天然パルプの使用量を２０重量部に変更した以外は、実施例１と同様にして熱伝導シートを作製した。
【００３７】
〔比較例１〕
熱伝導性フィラーとして窒化ホウ素凝集体（平均粒子径３００〜３５０μｍ、メッシュ作業を施し３００μｍ以下の粒子を除去）４０重量部、マトリックス樹脂として付加反応型のシリコーンゲル１００重量部を混合し、６００μｍのスペーサーを用いて加熱プレス（７０℃×３０ｍｉｎ）して硬化し、熱伝導シートを作製した。
【００３８】
〔比較例２〕
熱伝導性フィラーとして窒化ホウ素凝集体（平均粒子径１５〜３０μｍ）２００重量部、マトリックス樹脂としてシリコーンゲル１００重量部を混合し、６００μｍのスペーサーを用いて加熱プレス（７０℃×３０ｍｉｎ）して硬化し、熱伝導シートを作製した。
【００３９】
表１に実施例１〜３及び比較例１、２の手順によって作成された熱伝導シートの厚さ、体積比率、熱伝導率、引張強さ、密着性を示す。
【００４０】
【表１】
0006585469.tif 000002
【００４１】
実施例１の熱伝導シートは熱伝導率４．１６Ｗ/ｍＫと良好な値を示し、引張強さは４．５２ＭＰａと高い値であった。また、密着性も良好であった。
実施例２より本発明で作成された熱伝導シートの熱伝導性フィラーの体積比率は９％、繊維の体積比率は４％、マトリックス樹脂の体積比率は８７％であった。熱伝導率は１４．４０Ｗ/ｍＫを得た。また、Ｒa＝３〜４の凹凸面への密着が確認され、マトリックス樹脂の特性を維持した高い密着性を有していることが確認された。また、引張強さは０．４１ＭＰａであった。これは熱伝導シートを取り付け及び剥離する際に形状を維持するには十分に高い値であり、作業性が向上されていることが確認された。
実施例３では、熱伝導性フィラーの粒子径が小さいために熱伝導率が低い水準であったが、引張強さ、密着性共に良好な結果が得られた。
【００４２】
比較例１では、粒子径の大きな熱伝導性フィラーを使用することで熱伝導率が向上していることが確認されたが、熱伝導シートに繊維が含まれていないため、引張強さが０．０２ＭＰaと小さく、シートの作業性が悪いことが確認された。
比較例２では、粒子径の小さい熱伝導性フィラーを使用してマトリックス樹脂に高充填したことにより、熱伝導率の向上が確認されたが、熱伝導シートに繊維が含まれていないため、引張強さがさほど高くなかった。また、密着性試験で、気泡の混入が確認された。
【符号の説明】
【００４３】
１      熱伝導性フィラー（大粒子径）
２      樹脂
３      繊維
１０      熱伝導シート
１１      熱伝導性フィラー（小粒子径）
１３      樹脂
２０      ベースシート
１００    一般的な熱伝導シート
【図１】
0006585469.tif 000003
【図２】
0006585469.tif 000004
【図３】
0006585469.tif 000005